(57)【要約】【課題】有機溶媒が必要な湿式法によらず、樹脂本来の耐熱性や耐酸化性を備えたスルホン酸化ポリイミド樹脂を作製する方法を提供する。【解決手段】四カルボン酸二無水物と、スルホン酸基含有のジアミン化合物とをそれぞれ原料モノマーとする蒸着重合反応によりスルホン酸化ポリイミド樹脂の成膜を行う。この際、蒸着重合反応前に、前記スルホン酸基含有ジアミン化合物に対して、真空中７０〜３００℃の温度範囲にて脱水処理を行うことが望ましい。あるいは、蒸着重合反応に際して、スルホン酸基含有ジアミン化合物の蒸発温度を該アミン化合物の固相重合温度以下とすることが望ましい。また、蒸着重合反応により成膜されたスルホン酸化ポリイミド樹脂に対して、さらに、７０〜１８０℃の温度範囲及び保持時間１時間以上にて、熱イミド化処理をおこなうことが望ましい。【選択図】図３
2006089681.tif 000002
【特許請求の範囲】
【請求項１】
四カルボン酸二無水物と、スルホン酸基含有のジアミン化合物とをそれぞれ原料モノマーとする蒸着重合反応により成膜を行うことを特徴とするスルホン酸化ポリイミド樹脂の成膜方法。
【請求項２】
蒸着重合反応前に、前記スルホン酸基含有ジアミン化合物に対して、真空中７０〜３００℃の温度範囲にて脱水処理を行うことを特徴とする請求項１に記載のスルホン酸化ポリイミド樹脂の成膜方法。
【請求項３】
蒸着重合反応に際して、前記スルホン酸基含有ジアミン化合物の蒸発温度を該アミン化合物の固相重合温度以下とすることを特徴とする請求項１または２に記載のスルホン酸化ポリイミド樹脂の成膜方法。
【請求項４】
蒸着重合反応により成膜されたスルホン酸化ポリイミド樹脂に対して、さらに、７０〜１８０℃の温度範囲及び保持時間１時間以上にて、熱イミド化処理をおこなうことを特徴とする請求項１乃至３のいずれか１項に記載のスルホン酸化ポリイミド樹脂の成膜方法。
【請求項５】
原料モノマー蒸発源からのモノマーガスの導入手段と、基板と、真空排気系とを真空室内に備えて成る蒸着重合用の成膜装置において、前記スルホン酸基含有ジアミン化合物を充填する蒸発源に、独立に差動排気系を設けたことを特徴とするスルホン酸化ポリイミド樹脂の成膜装置。
【発明の詳細な説明】
【技術分野】
【０００１】
本発明は、スルホン酸化ポリイミド樹脂の成膜方法及び成膜装置に関する。スルホン酸化ポリイミド樹脂は、耐熱性や耐酸化性を備えるため、特に、固体高分子型燃料電池やメタノール燃料電池用の電解質膜として有用である。
【背景技術】
【０００２】
燃料電池は、リン酸型燃料電池、溶融炭酸塩型燃料電池、固体電解質型燃料電池、固体高分子型燃料電池など多種類に類別される。これらの燃料電池のうち、固体高分子型燃料電池やメタノール直接型燃料電池は、コンパクトな構成ゆえ小型軽量化が可能であり、燃料電池車の電力源あるいは、家電機器及び携帯機器用の電源として有望視されている。
【０００３】
これらの燃料電池の高出力化を実現するため、電極、電解質、及び、電極触媒などの主たる構成材料のなかで、電解質膜に対して耐熱性や耐酸化性を向上することが要望される。このため、電解質膜材料として、スルホン酸化ポリイミド樹脂が注目されている。スルホン酸化ポリイミド樹脂材料には、電解質材料として現在の主流であるパーフルオロアルキルスルホン酸高分子化合物に比べて低コストで調達できるという利点もある（例えば、特許文献１及び２参照。）。
【特許文献１】特開２００４-１２３７９４号公報（第９-１０頁）
【特許文献２】特開２００４-１２３７９４号公報（第４-５頁）
【発明の開示】
【発明が解決しようとする課題】
【０００４】
特許文献１及び２は、スルホン酸基を有するジアミン化合物と、四カルボン酸二無水物とをそれぞれ原料モノマーとし、これらモノマーを溶媒中で重合させて、スルホン酸化ポリイミド樹脂を作製するものである。このため、ｍ-クレゾールなどの有機溶媒廃液の安全処理あるいは回収処理が必要となり、環境負荷の観点からは不利である。
【０００５】
本発明は上記問題点に鑑み、有機溶媒が必要な湿式法によらず、しかも、樹脂本来の耐熱性や耐酸化性を備えたスルホン酸化ポリイミド樹脂を作製する方法及びそのための装置を提供することを課題としている。
【課題を解決するための手段】
【０００６】
上記課題を解決するため、本発明は、四カルボン酸二無水物と、スルホン酸基含有のジアミン化合物とをそれぞれ原料モノマーとする蒸着重合反応により成膜を行う。このようにして得られるスルホン酸化ポリイミド樹脂は、蒸着重合法によるものであるため、工程中に溶媒処理が不要となることは言うまでもない。
【０００７】
ところで、蒸着重合法により、スルホン酸化ポリイミド樹脂を作製する場合、一方の原料モノマーとして用いるスルホン酸基含有ジアミン化合物に起因して以下２点の問題が生じることがある。
（１）アミン化合物は吸水率が高く、蒸着工程中にガス放出が認められ、安定した化        学量論的組成比の重合反応生成物を得ることが難しい。
（２）ジアミン化合物の蒸発温度を上昇させると、蒸発源内において自己重合反応が        生じ、逆に蒸発速度が低下してしまうことがあり、反応制御が難しい。
【０００８】
上記（１）及び（２）に関して、スルホン酸基含有ジアミン化合物の具体例をそれぞれ用いた、図１及び図２により説明する。
【０００９】
図１は、
【００１０】
【化１】
2006089681.tif 000003
【００１１】
[化１]に示すベンジジン-２，２’-ジスルホン酸（水分含有率：３０％max.）試料４０ｍｇに対して、真空中で昇温速度１℃/min.にて加熱したときの熱重量曲線を示す。
【００１２】
図１から判明するのは以下である。
ａ）自己重合反応に関して（右軸の示差熱分析参照）
３７０℃近傍    ：固相重合による吸熱ピークが認められる。
ｂ）重量減少に関して（左軸の重量測定参照）
室温〜１００℃  ：含有水分の脱水による急減な重量減少が生じる。
１００〜３００℃：脱水による重量減少がなだらかに推移する。
３２０℃〜      ：ジアミン化合物の蒸発による重量減少が始まる。
３７０℃〜      ：固相重合開始に伴い、モノマー蒸発による重量減少が減速する。
また、図２は
【００１３】
【化２】
2006089681.tif 000004
【００１４】
[化２]に示す４，４’ -ジアミノスチルベン-２，２’-ジルスルホン酸試料４０ｍｇに対して、真空中で昇温速度１℃/min.にて加熱したときの熱重量曲線を示す。
【００１５】
図２から判明するのは以下である。
ａ）自己重合反応に関して（右軸の示差熱分析参照）
３９０℃近傍    ：固相重合による吸熱ピークが認められる。
ｂ）重量減少に関して（左軸の重量測定参照）
室温〜１５０℃  ：含有水分の脱水による急減な重量減少が生じる。
３６０℃〜      ：ジアミン化合物の蒸発による重量減少が始まる。
３９０℃〜      ：固相重合開始に伴い、モノマー蒸発による重量減少が減速する。
【００１６】
以上から、スルホン酸基含有ジアミン化合物は、その高い吸水性に由来して吸蔵していた水分を加熱中に放出することが分る。真空中に残留する放出ガスは、真空室内壁に吸着され、あるいは、蒸着重合工程中に再放出されるなどして、真空雰囲気の安定を阻害することになる。
【００１７】
また、固体試料の状態で、固相重合（自己重合）反応が進むと蒸発速度が著しく低下することが分る。
【００１８】
そこで、本発明は、その対策として、蒸着重合反応前に、スルホン酸基含有ジアミン化合物に対して、真空中７０〜３００℃の温度範囲にて脱水処理を行う。あるいは、蒸着重合反応に際して、前記スルホン酸基含有ジアミン化合物の蒸発温度を該ジアミン化合物の固相重合温度以下とする。
【００１９】
これらにより、スルホン酸基含有ジアミン化合物に由来する放出ガス発生が抑制され、また、スルホン酸基含有ジアミン化合物の自己重合反応を予防できる。そして、これらの対策を施したジアミン化合物を用いることで、化学量論的に安定した組成のスルホン酸化ポリイミド樹脂を、確実な反応制御のもとで得ることができる。
【００２０】
また、四カルボン酸二無水物と、スルホン酸基含有のジアミン化合物とをそれぞれ原料モノマーとする蒸着重合反応することにより得られるスルホン酸化ポリイミド樹脂膜は、酸成分モノマー及びアミン成分モノマーに加え、ポリアミド酸成分が末端未反応物として混在する構造であり、このままではスルホン酸化ポリイミド樹脂本来の耐熱性や耐酸化性が充分でないことがある。さらに、未反応物の反応促進を目的として、未反応状態モノマーに対して過大な熱処理を行うと、逆にモノマーの蒸発による急激な膜厚減少を招くこともある。
【００２１】
このため、本発明は、蒸着重合反応により成膜されたスルホン酸化ポリイミド樹脂に対して、さらに、７０〜１８０℃の温度範囲及び保持時間１時間以上にて、熱イミド化処理をおこなう。これにより、未反応物モノマーの反応促進を実現し、膜厚減少を生じることなく、所期の膜構造のスルホン酸化ポリイミド樹脂膜を得ることができる。
【００２２】
そして、上記した方法によりスルホン酸化ポリイミド樹脂膜を得るための成膜装置を、原料モノマー蒸発源からのモノマーガスの導入手段と、基板と、真空排気系とを真空室内に備えて成る蒸着重合用の成膜装置に対して、スルホン酸基含有ジアミン化合物を充填する蒸発源に独立に差動排気系を備えた構成とした。この装値の独立差動排気系は、特に上記中の脱水処理に有用である。
【発明の効果】
【００２３】
本発明は、四カルボン酸二無水物と、スルホン酸基含有のジアミン化合物とをそれぞれ原料モノマーとする蒸着重合反応によりスルホン酸化ポリイミド樹脂膜を作製するので、有機溶媒を使用することなく、耐熱性及び耐酸化性を確実に備えたスルホン酸化ポリイミドを得ることができる。
【００２４】
また、蒸着重合反応の工程及びその前工程において、スルホン酸基含有ジアミン化合物の脱水処理や蒸発温度制御により、放出ガスや自己重合反応に対する対策を行っているため、化学量論的に安定した組成のスルホン酸化ポリイミド樹脂を確実な反応制御のもとで得ることができる。
【００２５】
さらに、蒸着重合反応の後工程では、所定の後イミド化処理を行うことにより、緻密な膜構造のスルホン酸化ポリイミド樹脂を得ることができる。
【発明を実施するための最良の形態】
【００２６】
図３は、本発明により、スルホン酸化ポリイミド樹脂を形成するための成膜装置の概略図である。真空槽容器１には、図外の真空排気システムに連なる真空排気口２が設けられ、また、真空槽容器１の下方に、モノマーガス導入管３、４が貫入して設けられている。このモノマーガス導入管３、４は、モノマー導入用バルブ５、６を介して、容器外部の原料モノマー蒸発容器７、８にそれぞれ接続される。なお、真空容器１内には、導入管３、４の開口と対向する上方位置に基板９が設置されている。
【００２７】
外部に設置した蒸発容器７、８は、それぞれ、酸成分モノマーＡ及びアミン成分モノマーＢ用に使用される。また、蒸発容器８には、モノマー導入用バルブ６と蒸発容器８との間の配管部分に、図外の排気システムに連なる分岐管１０が接続される。この分岐管１０に設けたバルブ１１を介して真空排気が可能であり、これにより、原料モノマーＢの導入系に、独立差動排気システムが追加構成される。なお、この差動排気のモニタ用に分岐管１０には、真空計１２が設けられている。
【００２８】
本成膜装置を用いて基板９上にスルホン酸化ポリイミド樹脂膜を形成する方法につき説明すれば、まず、一方の蒸発容器７内に酸成分原料モノマーＡ（例えば四カルボン酸二無水物）と、他方の蒸発容器８内にアミン成分原料モノマーＢ（例えばスルホン酸基含有ジアミン化合物）、それぞれ同当量程度ずつ充填する。そして、真空排気口４から真空排気を行い、装置内部をあらかじめ所定の圧力状態（例えば１×１０-3Ｐａ）にしておく。
【００２９】
次いで、バルブ６を閉じると共にバルブ１１を開放し、蒸発容器８用の独立差動排気システムを作動させた状態で、蒸発容器８に備えた図外の加熱ヒータにより、蒸発容器８内のアミン成分原料モノマーＢを、蒸発温度以下の所定温度（例えば２５０℃）に加熱する。そして、蒸発容器８内の原料モノマーＢからの放出ガス圧力が、先の装置内部の所定圧力（例えば１×１０-3Ｐａ）以下を保つように、真空計１２のモニタ確認を行いながら、先の温度条件（例えば２５０℃）にて約３時間保持する。（原料モノマーＢの脱水処理工程）
次に、バルブ５、６を閉じた状態で、蒸発容器７、８にそれぞれ備えた図外の加熱ヒータにより、蒸発容器７、８内の酸成分原料モノマーＡ及びアミン成分原料モノマーＢをそれぞれ蒸発温度以上（例えば、原料モノマーＡ：２３０℃、及び、原料モノマーＢ：３４０℃）にて加熱する。そして、バルブ１１を閉じると共にバルブ５、６を開放した状態とし、原料モノマーＡ、Ｂを昇華させ、基板９上での蒸着重合を開始する。さらに、所定の反応時間（例えば約２０分間）経過後に、バルブ５、６をともに閉じ、真空槽容器１内を大気圧に開放した後に基板９を取り出して、蒸着重合工程の終了とする。
【００３０】
なお、酸成分原料モノマーＡの例示に用いた四カルボン酸二無水物の具体例として、ピロメリト酸二無水化物、ピロメリト酸ジチオ二無水物、３，３’，４，４’−ベンゾフェノンテトラカルボン酸二無水物、
【００３１】
【化３】
2006089681.tif 000005
【００３２】
[化３]に示すナフタレン-１，４，５，８-テトラカルボン酸二無水物などがある。
【００３３】
また、アミン成分原料モノマーＢの例示に用いたジアミン化合の具体例として、４，４’−ビスアミノフェニルエーテル、パラフェニレンジアミン、メタフェニレンジアミン、４，４’−ビスアミノフェニルメタン、ジアミノシロキサン、ビス（４−（トリメチルシリルアミノ）フェニル）エーテルのそれぞれのスルホン酸化物誘導体や、ベンジジン-２，２’-ジスルホン酸、４，４’ -ジアミノスチルベン-２，２’-ジルスルホン酸などがある。
【００３４】
ところで、本形態中に工程条件として記載した数値例は、酸成分原料モノマーＡとしてナフタレン-１，４，５，８-テトラカルボン酸二無水物、及び、アミン成分原料モノマーＢとしてベンジジン-２，２’-ジスルホン酸を用いた場合のものであり、本発明を限定するものではない。また、上記した別記化合物を用いる場合は、これに応じて適宜変更されるものであることは言うまでもない。
【実施例１】
【００３５】
酸成分原料モノマーＡとして、[化３]に示すナフタレン-１，４，５，８-テトラカルボン酸二無水物、及び、アミン成分原料モノマーＢとして、[化１]に示すベンジジン-２，２’-ジスルホン酸を用い、上記形態に記載した工程条件にしたがって、図３に示す成膜装置の基板９上にスルホン酸化ポリイミド樹脂膜を形成した。
【００３６】
この樹脂膜の赤外吸収スペクトル分析を行ったところ、図４の（１）に示すチャートが得られた。１７８０ｃｍ-1（Ａ1）近傍に酸無水物、１６３０ｃｍ-1（Ｂ1）近傍に生成ポリアミド酸、１５００ｃｍ-1（Ｃ1）近傍にベンジジン-２，２’-ジスルホン酸骨格に、それぞれ由来する吸収ピークが認められる。即ち、得られた樹脂膜は、未反応モノマー及びポリアミド酸が混在した膜構造を有するものであることが判明した。
【００３７】
なお、触針式膜厚計で測定した樹脂膜の膜厚は８００ｎｍであった。
【実施例２】
【００３８】
[実施例１]にて得られたスルホン酸化ポリイミド樹脂膜に対して、真空中、温度条件として３００℃及び保持時間として１時間の条件下、熱イミド化処理を行った。処理後のスルホン酸化ポリイミド樹脂膜の赤外吸収スペクトルチャートを図４中の（２）に示す。１７２０ｃｍ-1（Ａ2）、１６８０ｃｍ-1（Ｂ2）、１３４０ｃｍ-1（Ｃ2）近傍に、それぞれポリイミドに由来する吸収ピークが認められ、未反応だった酸無水物モノマーとポリアミド酸との反応が進行した結果、ポリイミドとして生成されたことが分る。一方、１５００ｃｍ-1（Ｄ2）のベンジジン-２，２’-ジスルホン酸骨格に由来するピークが減少し、イミド化処理中に、未反応の酸成分モノマーが蒸発して失われたことが分る。
【００３９】
なお、触針式膜厚計で測定した樹脂膜の膜厚は２４０ｎｍであった。
【実施例３】
【００４０】
[実施例１]にて得られたスルホン酸化ポリイミド樹脂膜に対して、大気中、温度条件として１５０℃及び保持時間として１６時間の条件下、加熱処理を行った。処理後のスルホン酸化ポリイミド樹脂膜の赤外吸収スペクトルチャートを図４中の（３）に示す。１７８０ｃｍ-1（Ａ3）近傍の酸無水物に由来する吸収ピークが減少すると共に、１７２０ｃｍ-1（Ｂ3）、１６８０ｃｍ-1（Ｃ3）、１３４０ｃｍ-1（Ｄ3）近傍に、それぞれポリイミドに由来する吸収ピークが認められ、この温度にてアミン成分モノマー内で固相重合反応が進行したことが分る。
【００４１】
なお、触針式膜厚計で測定した樹脂膜の膜厚は５８０ｎｍであった。
【実施例４】
【００４２】
[実施例３]にて得られたスルホン酸化ポリイミド樹脂膜に対して、真空中、温度条件として３００℃及び保持時間として１時間の条件下、熱イミド化処理を行った。処理後のスルホン酸化ポリイミド樹脂膜の赤外吸収スペクトルチャートを図４中の（４）に示す。１５００ｃｍ-1（Ａ4）のベンジジン-２，２’-ジスルホン酸骨格に由来するピークの変化は少ないが、酸無水物に由来する吸収ピークが消滅する一方、１７２０ｃｍ-1（Ｂ4）、１６８０ｃｍ-1（Ｃ4）、１３４０ｃｍ-1（Ｄ4）近傍に、それぞれポリイミドに由来する吸収ピークが認められる。よって、未反応だった酸無水物モノマーとポリアミド酸との反応が進行した結果、ポリイミドとして生成されたことが分る。
【００４３】
また、[実施例２]の赤外吸収スペクトルチャートと比較すると、１７２０ｃｍ-1（Ｂ4）、１６８０ｃｍ-1（Ｃ4）、１３４０ｃｍ-1（Ｄ4）近傍のポリイミドに由来する吸収のピーク高さは２倍以上あり、即ち、残存膜厚も同程度に確保されていることが分る。
【００４４】
触針式膜厚計で測定した樹脂膜の膜厚は５６０ｎｍであり、残存膜厚について上記記載を裏付けるものとなっている。
【産業上の利用可能性】
【００４５】
本発明によるスルホン酸化ポリイミド樹脂膜は、燃料電池用の電解質膜に活用可能である。
【図面の簡単な説明】
【００４６】
【図１】ベンジジン-２，２’-ジスルホン酸の熱重量曲線図
【図２】４，４’ -ジアミノスチルベン-２，２’-ジルスルホン酸の熱重量曲線図
【図３】本発明による成膜装置の概略図
【図４】[実施例１〜４]により得られるスルホン酸化ポリイミド樹脂膜の赤外吸収スペクトル図
【符号の説明】
【００４７】
１      真空槽容器
２      真空排気口
３、４モノマーガス導入管
５、６バルブ
７、８蒸発容器
９      基板
１０    分岐管
１１    バルブ
１２    真空計
Ａ      酸成分モノマー
Ｂ      アミン成分モノマー
【図１】
2006089681.tif 000006
【図２】
2006089681.tif 000007
【図３】
2006089681.tif 000008
【図４】
2006089681.tif 000009